СПОСОБ ИЗГОТОВЛЕНИЯ ГОРЯЧЕКАТАНОЙ ПОЛОСЫ И ИЗГОТОВЛЕННАЯ ИЗ ЛЕГКОЙ КОНСТРУКЦИОННОЙ ТРЕХСЛОЙНОЙ СТАЛИ ГОРЯЧЕКАТАНАЯ ПОЛОСА

1. Способ изготовления горячекатаной полосы из легкой конструкционной трехслойной стали, при котором расплав разливают в полосовую заготовку и затем ее прокатывают в горячекатаную полосу, отличающийся тем, что расплав в горизонтальной установке для непрерывной разливки в полосу с успокоенным течением и без изгибов разливают в полосовую заготовку толщиной 6-20 мм, после чего ее прокатывают в горячекатаную полосу со степенью деформации, по меньшей мере, 50%.
2. Способ по п.1, отличающийся тем, что скорость течения расплава равна скорости движения ленточного транспортера.
3. Способ по п.1 или 2, отличающийся тем, что для всех поверхностных элементов образующейся с началом затвердевания корочки, проходящей по ширине ленточного транспортера полосы, создают, в основном, одинаковые условия охлаждения.
4. Способ по п.1 или 2, отличающийся тем, что загруженный на ленточный транспортер расплав на конце ленточного транспортера в значительной степени является полностью затвердевшим.
5. Способ по п.1, отличающийся тем, что после полного затвердевания и перед началом повторной обработки полосовую заготовку пропускают через зону гомогенизации.
6. Способ по п.1 или 5, отличающийся тем, что при последующей обработке выполняют нарезку полосовой заготовки на листы.
7. Способ по п.6, отличающийся тем, что после нарезки на листы их нагревают до температуры прокатки, а затем подвергают процессу прокатки.
8. Способ по п.1 или 5, отличающийся тем, что при последующей обработке выполняют намотку полосовой заготовки в рулон.
9. Способ по п.8, отличающийся тем, что после размотки с рулона полосовую заготовку нагревают до температуры прокатки, а затем подвергают процессу прокатки.
10. Способ по п.9, отличающийся тем, что перед процессом размотки с рулона полосовую заготовку снова нагревают.
11. Способ по п.1 или 5, отличающийся тем, что полосовую заготовку в потоке подвергают процессу прокатки, а затем наматывают в рулон.
12. Способ по любому из пп. 1, 7 и 9, отличающийся тем, что степень деформации при горячей прокатке > 70%.
13. Горячекатаная полоса из легкой конструкционной трехслойной стали, отличающаяся тем, что она имеет средний размер зерен > 6 по стандарту ASTM.
14. Полоса по п.13, отличающаяся тем, что легкая конструкционная трехслойная сталь имеет следующий химический состав, мас.%: > 0,6 С; > 18 Mn; > 8 Al; < 0,25 Si; остаток железо, включая неизбежные примесные элементы стали.
15. Полоса по п.14, отличающаяся тем, что легкая конструкционная трехслойная сталь опционально содержит один или несколько образующих осаждение элементов типа В, Та, Zr, Nb, V, Ti, Мо и W, в общей сложности, максимально 2 мас.%.